(57)【要約】      （修正有）【課題】吐出安定性に優れ、色材を含有するインクとともに用いた際に、得られる画像の耐擦過性及び耐水性を向上することができる液体組成物の提供。【解決手段】４００〜７８０ｎｍの波長域における最大吸光度Ａmaxと最小吸光度Ａminの比Ａmax／Ａminが、１．０〜２．０であり、式（１）で表される単量体に由来するユニットを有する樹脂粒子、及びヒドラジド基又はセミカルバジド基を有する架橋剤を含有し、樹脂粒子の酸価が、２５〜１５０ｍｇＫＯＨ／ｇである、色材を含有するインクとともに用いる水性の液体組成物。2015199780.tif 000009【選択図】なし【特許請求の範囲】
【請求項１】
色材を含有するインクとともに用いる水性の液体組成物であって、
４００ｎｍ乃至７８０ｎｍの波長域における最大吸光度Ａmaxと最小吸光度Ａminの比Ａmax／Ａminが、１．０以上２．０以下であり、
下記一般式（１）で表される単量体に由来するユニットを有する樹脂粒子、及びヒドラジド基又はセミカルバジド基を有する架橋剤を含有し、
前記樹脂粒子の酸価が、２５ｍｇＫＯＨ／ｇ以上１５０ｍｇＫＯＨ／ｇ以下であることを特徴とする液体組成物。
2015199780.tif 000008
（前記一般式（１）中、Ｒ1は、Ｈ又はＣＨ3を表し、Ｘは、Ｏ又はＮＨを表し、Ｒ2は、置換又は無置換の、炭素数１〜１０の直鎖状、分岐状若しくは環状のアルキレン基又は芳香族環を表し、Ｒ3は、置換又は無置換の、炭素数１〜１０の直鎖状、分岐状若しくは環状のアルキル基又は芳香族環を表す）
【請求項２】
前記架橋剤が、２以上のヒドラジド基を有する請求項１に記載の液体組成物。
【請求項３】
前記架橋剤の含有量が、前記樹脂中のケトン基に対して、０．１当量以上２．０当量未満である請求項１又は２に記載の液体組成物。
【請求項４】
前記樹脂粒子の体積平均粒子径が、８０ｎｍ以上２２０ｎｍ以下である請求項１乃至３のいずれか１項に記載の液体組成物。
【請求項５】
液体組成物を収容する液体収容部を備えた液体カートリッジであって、
前記液体組成物が、請求項１乃至４のいずれか１項に記載の液体組成物であることを特徴とする液体カートリッジ。
【請求項６】
色材を含有するインク及び液体組成物を含むセットであって、
前記液体組成物が、請求項１乃至４のいずれか１項に記載の液体組成物であることを特徴とするセット。
【請求項７】
さらに、前記液体組成物に含有される前記樹脂粒子の会合状態を不安定化させる反応液を含む請求項６に記載のセット。
【請求項８】
記録媒体に色材を含有するインクを付与するインク付与工程と、前記記録媒体に液体組成物を付与する液体組成物付与工程とを有する画像記録方法であって、
前記液体組成物が、請求項１乃至４のいずれか１項に記載の液体組成物であることを特徴とする画像記録方法。
【請求項９】
さらに、前記液体組成物に含有される前記樹脂粒子の会合状態を不安定化させる反応液を付与する反応液付与工程を有する請求項８に記載の画像記録方法。
【発明の詳細な説明】
【技術分野】
【０００１】
本発明は、液体組成物、液体カートリッジ、セット、及び画像記録方法に関する。
【背景技術】
【０００２】
インクジェット記録方法は、電子写真記録方法に比べて省エネルギーなデジタル印刷手法として期待されている。ただし、インクジェット記録方法の場合、記録媒体の表面に顔料が残留することがあるため、画像の耐擦過性や耐水性が不十分となる場合がある。
【０００３】
そこで、耐擦過性及び耐水性を向上する方法として、架橋性を有する樹脂粒子をインクに用いることが提案されている。具体的に、特許文献１では、イオン性基を有するウレタンアクリル樹脂からなる樹脂粒子と、この樹脂粒子と架橋する成分とを含有するインクが提案されている。また、特許文献２では、ビニル系のモノマーを用いて得た樹脂粒子を使用し、インク液滴が記録媒体に着弾した後に樹脂粒子を構成する樹脂を架橋させて画像の定着性を向上させるインクが提案されている。さらに、特許文献３では、インク液滴が記録媒体に着弾した後に架橋する、ビニル系モノマーを用いて得た架橋性樹脂を添加したインクジェット用のインクを含むインクセットが提案されている。
【先行技術文献】
【特許文献】
【０００４】
【特許文献１】特開２００４−１４９６００号公報
【特許文献２】特開２０１０−２８０８３０号公報
【特許文献３】特許第４１３６８１４号公報
【発明の概要】
【発明が解決しようとする課題】
【０００５】
しかしながら、特許文献１で提案されたインクに用いるウレタンアクリル樹脂は、その主鎖骨格中にウレタン構造を有するため、インク液滴が記録媒体に着弾する前に架橋構造を形成することがある。このため、インクジェット用のインクとして用いる場合、乾燥や蒸発によってインクの物性が変化しやすく、インクの物性を適切に制御することが困難である。
【０００６】
また、特許文献２で提案されたインクであっても、樹脂の種類によっては、高画質な画像を記録するために微小なインク液滴を付与するインクジェット記録方法への適性を十分満たせない場合がある。なお、インクの吐出時に生ずるせん断や加熱などの環境変化にも十分に耐えるためには、樹脂粒子の形態を制御するだけでなく、樹脂粒子の立体反発や静電反発などの相互作用についても厳密に制御する必要がある。しかしながら、特許文献２には樹脂粒子の酸価や粒径などが記載されておらず、インクジェット方式によりインクを吐出することも記載されていない。
【０００７】
特許文献３で提案されたインクセットに用いるインクは、主鎖が炭化水素からなる樹脂を添加したものであるため、インクタンク内における架橋点の形成は抑制されるものと推測される。しかしながら、水溶性の樹脂を用いているため、樹脂を構成する高分子鎖の広がりによるインクの粘度上昇が懸念される。また、反応液とインクとのインクセットであるため、樹脂を架橋させるための架橋成分は反応液中に存在する。したがって、樹脂を架橋させるためには反応液とインクとの接触（混合）が必須である。このため、架橋性の樹脂と架橋剤の割合を適正化するには、反応液の付与量を適切に制御することが必要となる場合がある。
【０００８】
さらに、特許文献１〜３で提案された技術をクリアインクに適用した場合は、クリアインクの吐出安定性が十分となる場合があった。
【０００９】
したがって、本発明の目的は、吐出安定性に優れ、色材を含有するインクとともに用いた際に、得られる画像の耐擦過性及び耐水性を向上することができる液体組成物を提供することにある。また、本発明の別の目的は、この液体組成物を用いた液体カートリッジ、セット、及び画像記録方法を提供することにある。
【課題を解決するための手段】
【００１０】
上記の目的は以下の本発明によって達成される。すなわち、本発明によれば、色材を含有するインクとともに用いる水性の液体組成物であって、４００ｎｍ乃至７８０ｎｍの波長域における最大吸光度Ａmaxと最小吸光度Ａminの比Ａmax／Ａminが、１．０以上２．０以下であり、下記一般式（１）で表される単量体に由来するユニットを有する樹脂粒子、及びヒドラジド基又はセミカルバジド基を有する架橋剤を含有し、前記樹脂粒子の酸価が、２５ｍｇＫＯＨ／ｇ以上１５０ｍｇＫＯＨ／ｇ以下であることを特徴とする液体組成物が提供される。
【００１１】
2015199780.tif 000002
（前記一般式（１）中、Ｒ1は、Ｈ又はＣＨ3を表し、Ｘは、Ｏ又はＮＨを表し、Ｒ2は、置換又は無置換の、炭素数１〜１０の直鎖状、分岐状若しくは環状のアルキレン基又は芳香族環を表し、Ｒ3は、置換又は無置換の、炭素数１〜１０の直鎖状、分岐状若しくは環状のアルキル基又は芳香族環を表す）
【発明の効果】
【００１２】
本発明によれば、吐出安定性に優れ、色材を含有するインクとともに用いた際に、得られる画像の耐擦過性及び耐水性を向上することができる液体組成物を提供することができる。また、本発明によれば、この液体組成物を用いた液体カートリッジ、セット、及び画像記録方法を提供することができる。
【発明を実施するための形態】
【００１３】
以下、本発明の実施の形態について説明するが、本発明は以下の実施の形態に限定されるものではない。
【００１４】
＜液体組成物＞
本発明の水性の液体組成物は、樹脂粒子及び架橋剤を含有する。本発明の液体組成物は、インクで記録した画像に影響を及ぼさないために、通常、無色、乳白色、又は白色である。このため、本発明の液体組成物の４００ｎｍ乃至７８０ｎｍの波長域における最大吸光度Ａmaxと最小吸光度Ａminの比Ａmax／Ａminは、１．０以上２．０以下である。これは、可視光の波長域において、吸光度のピークを実質的に有しないか、又は有していてもピークの強度が極めて小さいことを意味する。このような本発明の液体組成物は、色材を含有しないことが好ましい。後述する実施例において、上記の吸光度は、非希釈の液体組成物を用いて、分光光度計（商品名「日立ダブルビーム分光光度計Ｕ−２９００」、日立ハイテクノロジーズ製）によって測定した。なお、液体組成物を希釈して吸光度を測定してもよい。これは、液体組成物の最大吸光度Ａmaxと最小吸光度Ａminの値は、いずれも希釈倍率に比例するため、Ａmax／Ａminの値は希釈倍率に依存しないからである。以下、本発明の液体組成物（以下、「クリアインク」とも記す）を構成する各成分について、それぞれ説明する。
【００１５】
（樹脂粒子）
液体組成物に含有される樹脂粒子は、下記一般式（１）で表される単量体に由来するユニットを有する。この樹脂粒子の酸価は、２５ｍｇＫＯＨ／ｇ以上１５０ｍｇＫＯＨ／ｇ以下である。
【００１６】
2015199780.tif 000003
（前記一般式（１）中、Ｒ1は、Ｈ又はＣＨ3を表し、Ｘは、Ｏ又はＮＨを表し、Ｒ2は、置換又は無置換の、炭素数１〜１０の直鎖状、分岐状若しくは環状のアルキレン基又は芳香族環を表す。Ｒ3は、置換又は無置換の、炭素数１〜１０の直鎖状、分岐状若しくは環状のアルキル基又は芳香族環を表す）
【００１７】
また、樹脂粒子を構成する樹脂は、吐出安定性の観点から、その主鎖が炭化水素からなることが好ましい。これは、液体組成物の液滴が記録媒体に付与される前に架橋構造が形成されにくいためである。
【００１８】
一般式（１）で表される単量体は、ケトン基（Ｃ＝Ｏ）を有するため、後述するヒドラジド基又はセミカルバジド基を有する架橋剤と脱水反応して架橋構造を形成しうる。一般式（１）で表される単量体の具体例を以下に示す。なお、以下に示す具体例において、「Ｐｈ」はフェニル基又はフェニレン基を意味し、「Ｃｙ」はシクロヘキシル基又はシクロへキシレン基を意味する。
【００１９】
ＣＨ2＝ＣＨ−ＣＯ−ＮＨ−Ｃ(ＣＨ3)2−ＣＨ2−ＣＯ−ＣＨ3
ＣＨ2＝Ｃ(ＣＨ3)−ＣＯ−ＮＨ−Ｃ(ＣＨ3)2−ＣＨ2−ＣＯ−ＣＨ3
ＣＨ2＝ＣＨ−ＣＯ−ＮＨ−Ｃ(ＣＨ3)2−ＣＨ2−ＣＯ−Ｃ2Ｈ5
ＣＨ2＝Ｃ(ＣＨ3)−ＣＯ−ＮＨ−Ｃ(ＣＨ3)2−ＣＨ2−ＣＯ−Ｃ2Ｈ5
ＣＨ2＝ＣＨ−ＣＯ−ＮＨ−Ｃ(ＣＨ3)2−ＣＨ2−ＣＯ−Ｃ3Ｈ7
ＣＨ2＝Ｃ(ＣＨ3)−ＣＯ−ＮＨ−Ｃ(ＣＨ3)2−ＣＨ2−ＣＯ−Ｃ3Ｈ7
ＣＨ2＝ＣＨ−ＣＯ−ＮＨ−Ｃ(ＣＨ3)2−ＣＨ2−ＣＯ−Ｃ4Ｈ9
ＣＨ2＝Ｃ(ＣＨ3)−ＣＯ−ＮＨ−Ｃ(ＣＨ3)2−ＣＨ2−ＣＯ−Ｃ6Ｈ13
ＣＨ2＝ＣＨ−ＣＯ−ＮＨ−Ｃ(ＣＨ3)2−ＣＨ2−ＣＯ−Ｃ5Ｈ11
ＣＨ2＝Ｃ(ＣＨ3)−ＣＯ−ＮＨ−Ｃ(ＣＨ3)2−ＣＨ2−ＣＯ−Ｃ7Ｈ15
ＣＨ2＝ＣＨ−ＣＯ−ＮＨ−Ｃ(ＣＨ3)2−ＣＨ2−ＣＯ−Ｃ8Ｈ17
ＣＨ2＝Ｃ(ＣＨ3)−ＣＯ−ＮＨ−Ｃ(ＣＨ3)2−ＣＨ2−ＣＯ−Ｃ9Ｈ19
ＣＨ2＝Ｃ(ＣＨ3)−ＣＯ−ＮＨ−Ｃ(ＣＨ3)2−ＣＨ2−ＣＯ−Ｃ10Ｈ21
ＣＨ2＝ＣＨ−ＣＯ−ＮＨ−Ｃ(ＣＨ3)2−ＣＨ2−ＣＯ−ＣＨ(ＣＨ3)ＣＨ3
ＣＨ2＝Ｃ(ＣＨ3)−ＣＯ−ＮＨ−Ｃ(ＣＨ3)2−ＣＨ2−ＣＯ−ＣＨ(ＣＨ3)ＣＨ3
ＣＨ2＝ＣＨ−ＣＯ−ＮＨ−Ｃ(ＣＨ3)2−ＣＨ2−ＣＯ−Ｃ(ＣＨ3)3
ＣＨ2＝Ｃ(ＣＨ3)−ＣＯ−ＮＨ−Ｃ(ＣＨ3)2−ＣＨ2−ＣＯ−Ｃ(ＣＨ3)3
ＣＨ2＝ＣＨ−ＣＯ−ＮＨ−Ｃ(ＣＨ3)2−ＣＨ2−ＣＯ−ＣＨ2ＣＨ(ＣＨ3)2
ＣＨ2＝Ｃ(ＣＨ3)−ＣＯ−ＮＨ−Ｃ(ＣＨ3)2−ＣＨ2−ＣＯ−ＣＨ2ＣＨ(ＣＨ3)2
ＣＨ2＝ＣＨ−ＣＯ−ＮＨ−Ｃ(ＣＨ3)2−ＣＨ2−ＣＯ−Ｃｙ
ＣＨ2＝Ｃ(ＣＨ3)−ＣＯ−ＮＨ−Ｃ(ＣＨ3)2−ＣＨ2−ＣＯ−Ｃｙ
ＣＨ2＝ＣＨ−ＣＯ−Ｏ−Ｃ(ＣＨ3)2−ＣＨ2−ＣＯ−ＣＨ3
ＣＨ2＝Ｃ(ＣＨ3)−ＣＯ−Ｏ−Ｃ(ＣＨ3)2−ＣＨ2−ＣＯ−ＣＨ3
ＣＨ2＝ＣＨ−ＣＯ−ＮＨ−ＣＨ2−ＣＨ2−ＣＯ−ＣＨ3
ＣＨ2＝Ｃ(ＣＨ3)−ＣＯ−ＮＨ−ＣＨ2−ＣＨ2−ＣＯ−ＣＨ3
ＣＨ2＝ＣＨ−ＣＯ−ＮＨ−Ｃ(ＣＨ3)2−ＣＨ2−ＣＨ2−ＣＯ−ＣＨ3
ＣＨ2＝Ｃ(ＣＨ3)−ＣＯ−ＮＨ−Ｃ(ＣＨ3)2−ＣＨ2−ＣＨ2−ＣＯ−ＣＨ3
ＣＨ2＝ＣＨ−ＣＯ−ＮＨ−Ｃ(ＣＨ3)2−ＣＨ2−ＣＨ2−ＣＨ2−ＣＯ−ＣＨ3
ＣＨ2＝Ｃ(ＣＨ3)−ＣＯ−ＮＨ−Ｃ(ＣＨ3)2−ＣＨ2−ＣＨ2−ＣＨ2−ＣＯ−ＣＨ3
ＣＨ2＝ＣＨ−ＣＯ−ＮＨ−Ｐｈ−ＣＨ2−ＣＨ2−ＣＯ−ＣＨ3
ＣＨ2＝Ｃ(ＣＨ3)−ＣＯ−ＮＨ−Ｃ(ＣＨ3)2−Ｐｈ−ＣＨ2−ＣＨ2−ＣＯ−ＣＨ3
ＣＨ2＝ＣＨ−ＣＯ−ＮＨ−Ｐｈ−Ｃ(ＣＨ3)2−ＣＨ2−ＣＯ−ＣＨ3
ＣＨ2＝Ｃ(ＣＨ3)−ＣＯ−ＮＨ−Ｐｈ−Ｃ(ＣＨ3)2−ＣＨ2−ＣＯ−ＣＨ3
ＣＨ2＝ＣＨ−ＣＯ−ＮＨ−Ｐｈ−Ｃ(ＣＨ3)2−ＣＨ2−ＣＯ−ＣＨ3
ＣＨ2＝Ｃ(ＣＨ3)−ＣＯ−ＮＨ−Ｐｈ−Ｃ(ＣＨ3)2−ＣＨ2−ＣＯ−ＣＨ3
ＣＨ2＝ＣＨ−ＣＯ−ＮＨ−Ｃｙ−Ｃ(ＣＨ3)2−ＣＨ2−ＣＯ−ＣＨ3
ＣＨ2＝Ｃ(ＣＨ3)−ＣＯ−ＮＨ−Ｃｙ−Ｃ(ＣＨ3)2−ＣＨ2−ＣＯ−ＣＨ3
【００２０】
樹脂粒子は、一般式（１）で表される単量体に由来するユニット以外にも、他の単量体に由来するユニットを有していてもよい。他の単量体としては、疎水性単量体、親水性単量体、及び重合可能な二以上の二重結合を有する多官能性単量体等を挙げることができる。
【００２１】
疎水性単量体の具体例としては、スチレン、α−メチルスチレン、メチルアクリレート、メチルメタクリレート、エチルアクリレート、エチルメタクリレート、プロピルアクリレート、プロピルメタクリレート、イソプロピルアクリレート、イソプロピルメタクリレート、ｎ−ブチルアクリレート、ｎ−ブチルメタクリレート、２−エチルヘキシルアクリレート、２−エチルヘキシルメタクリレート、３−メチルブチルアクリレート、３−メチルブチルメタクリレート、ヘプチルアクリレート、ヘプチルメタクリレート、３−エトキシブチルアクリレート、３−エトキシブチルメタクリレート、デシルアクリレート、デシルメタクリレート、ドデシルアクリレート、ドデシルメタクリレート、オクタデシルアクリレート、オクタデシルメタクリレート、シクロへキシルアクリレート、シクロへキシルメタクリレート、フェニルアクリレート、フェニルメタクリレート、ベンジルアクリレート、ベンジルメタクリレート、グリシジルアクリレート、グリシジルメタクリレート、フェノキシエチルアクリレート、イソプレン、ブタジエン等を挙げることができる。
【００２２】
親水性単量体としては、カルボキシ基を有する単量体、スルホン酸基を有する単量体、及びノニオン性単量体等を用いることができる。カルボキシ基を有する単量体の具体例としては、アクリル酸、メタクリル酸、イタコン酸、フマル酸、マレイン酸等を挙げることができる。スルホン酸基を有する単量体の具体例としては、３−スルホプロピル（メタ）アクリレート、ビニルスチレンスルホン酸、２−アクリルアミド−２−メチルプロパンスルホン酸等を挙げることができる。また、ノニオン性単量体の具体例としては、以下に示すものを挙げることができる。なお、以下に示す具体例において、「Ｐｈ」はフェニル基を意味する。
【００２３】
ＣＨ2＝ＣＨ−ＣＯ−Ｏ−ＣＨ2ＣＨ2Ｏ−Ｈ
ＣＨ2＝Ｃ(ＣＨ3)−ＣＯ−Ｏ−ＣＨ2ＣＨ2Ｏ−Ｈ
ＣＨ2＝ＣＨ−ＣＯ−Ｏ−(ＣＨ2ＣＨ2Ｏ)2−Ｈ
ＣＨ2＝Ｃ(ＣＨ3)−ＣＯ−Ｏ−(ＣＨ2ＣＨ2Ｏ)2−Ｈ
ＣＨ2＝ＣＨ−ＣＯ−Ｏ−(ＣＨ2ＣＨ2Ｏ)3−Ｈ
ＣＨ2＝Ｃ(ＣＨ3)−ＣＯ−Ｏ−(ＣＨ2ＣＨ2Ｏ)3−Ｈ
ＣＨ2＝ＣＨ−ＣＯ−Ｏ−(ＣＨ2ＣＨ2Ｏ)4−Ｈ
ＣＨ2＝Ｃ(ＣＨ3)−ＣＯ−Ｏ−(ＣＨ2ＣＨ2Ｏ)4−Ｈ
ＣＨ2＝ＣＨ−ＣＯ−Ｏ−(ＣＨ2ＣＨ2Ｏ)5−Ｈ
ＣＨ2＝Ｃ(ＣＨ3)−ＣＯ−Ｏ−(ＣＨ2ＣＨ2Ｏ)6−Ｈ
ＣＨ2＝ＣＨ−ＣＯ−Ｏ−(ＣＨ2ＣＨ2Ｏ)7−Ｈ
ＣＨ2＝Ｃ(ＣＨ3)−ＣＯ−Ｏ−(ＣＨ2ＣＨ2Ｏ)8−Ｈ
ＣＨ2＝ＣＨ−ＣＯ−Ｏ−(ＣＨ2ＣＨ2Ｏ)9−Ｈ
ＣＨ2＝Ｃ(ＣＨ3)−ＣＯ−Ｏ−(ＣＨ2ＣＨ2Ｏ)10−Ｈ
ＣＨ2＝ＣＨ−ＣＯ−Ｏ−(ＣＨ2ＣＨ2Ｏ)11−Ｈ
ＣＨ2＝Ｃ(ＣＨ3)−ＣＯ−Ｏ−(ＣＨ2ＣＨ2Ｏ)12−Ｈ
ＣＨ2＝ＣＨ−ＣＯ−Ｏ−(ＣＨ2ＣＨ2Ｏ)11−ＣＨ3
ＣＨ2＝Ｃ(ＣＨ3)−ＣＯ−Ｏ−(ＣＨ2ＣＨ2Ｏ)12−ＣＨ3
ＣＨ2＝ＣＨ−ＣＯ−Ｏ−(ＣＨ2ＣＨ2Ｏ)11−Ｃ2Ｈ5
ＣＨ2＝Ｃ(ＣＨ3)−ＣＯ−Ｏ−(ＣＨ2ＣＨ2Ｏ)12−Ｃ2Ｈ5
ＣＨ2＝ＣＨ−ＣＯ−Ｏ−(ＣＨ2ＣＨ2Ｏ)3−Ｃ3Ｈ5
ＣＨ2＝Ｃ(ＣＨ3)−ＣＯ−Ｏ−(ＣＨ2ＣＨ2Ｏ)3−Ｃ4Ｈ9
ＣＨ2＝ＣＨ−ＣＯ−Ｏ−(ＣＨ2ＣＨ2Ｏ)5−Ｐｈ
ＣＨ2＝Ｃ(ＣＨ3)−ＣＯ−Ｏ−(ＣＨ2ＣＨ2Ｏ)5−Ｐｈ
【００２４】
多官能性単量体の具体例としては、ポリエチレングリコールジアクリレート、トリエチレングリコールジアクリレート、１，３−ブチレングリコールジアクリレート、１，４−ブチレングリコールジアクリレート、１，６−ヘキサンジオールジアクリレート、ネオペンチルグリコールジアクリレート、１，９−ノナンジオールジアクリレート、ポリプロピレングリコールジアクリレート、２，２’−ビス（４−アクリロキシプロピロキシフェニル）プロパン、２，２’−ビス（４−アクリロキシジエトキシフェニル）プロパン、Ｎ，Ｎ’−メチレンビスアクリルアミド等のジアクリレート化合物；トリメチロールプロパントリアクリレート、トリメチロールエタントリアクリレート、テトラメチロールメタントリアクリレート等のトリアクリレート化合物；ジトリメチロールテトラアクリレート、テトラメチロールメタンテトラアクリレート、ペンタエリスリトールテトラアクリレート等のテトラアクリレート化合物；ジペンタエリスリトールヘキサアクリレート等のヘキサアクリレート化合物；エチレングリコールジメタクリレート、ジエチレングリコールジメタクリレート、トリエチレングリコールジメタクリレート、ポリエチレングリコールジメタクリレート、１，３−ブチレングリコールジメタクリレート、１，４−ブチレングリコールジメタクリレート、１，６−ヘキサンジオールジメタクリレート、ネオペンチルグリコールジメタクリレート、ジプロピレングリコールジメタクリレート、ポリプロピレングリコールジメタクリレート、ポリブチレングリコールジメタクリレート、２，２’−ビス（４−メタクリロキシジエトキシフェニル）プロパン等のジメタクリレート化合物；トリメチロールプロパントリメタクリレート、トリメチロールエタントリメタクリレート等のトリメタクリレート化合物；メチレンビスアクリルアミド、ジビニルベンゼン等を挙げることができる。
【００２５】
一般式（１）で表される単量体と共重合可能な他の単量体のうち、特に好適なものとしては、スチレン、α−メチルスチレン、ビニルトルエン、４−ｔ−ブチルスチレン、クロルスチレン、ビニルアニソール、ビニルナフタレン等の芳香族ビニルモノマー類；エチレン、プロピレン等のオレフィン類；ブタジエン、クロロプレン等のジエン類；ビニルエーテル、ビニルケトン、ビニルピロリドン等のビニルモノマー類；アクリルアミド、メタクリルアミド、Ｎ，Ｎ’−ジメチルアクリルアミド等のアクリルアミド類；２−ヒドロキシエチルアクリレート、２−ヒドロキシプロピルアクリレート、２−ヒドロキシエチルメタクリレート、２−ヒドロキシプロピルメタクリレート等の水酸基含有モノマー類；スチレンスルホン酸、２−アクリルアミド−２−メチルプロパンスルホン酸等の不飽和スルホン酸モノマー類等を挙げることができる。
【００２６】
前述の通り、樹脂粒子の酸価は、２５ｍｇＫＯＨ／ｇ以上１５０ｍｇＫＯＨ／ｇ以下である。樹脂粒子の酸価は、好ましくは３０ｍｇＫＯＨ／ｇ以上１４０ｍｇＫＯＨ／ｇ以下、さらに好ましくは３５ｍｇＫＯＨ／ｇ以上１２０ｍｇＫＯＨ／ｇ以下である。樹脂粒子の酸価が２５ｍｇＫＯＨ／ｇ未満であると、樹脂粒子自体の分散が不安定になり、吐出安定性が十分に得られない場合がある。一方、樹脂粒子の酸価が１５０ｍｇＫＯＨ／ｇを超えると、樹脂粒子が水分を抱え込みやすくなり、画像の耐擦過性や耐マーカー性が十分に得られない場合がある。
【００２７】
樹脂粒子は、エマルションの状態で液体組成物に含有されていることが好ましい。樹脂粒子をエマルションの状態で液体組成物に含有させる方法としては、不飽和単量体（モノマー）を乳化重合又はソープフリー重合することによって樹脂粒子を調製する方法を挙げることができる。
【００２８】
樹脂粒子のエマルションは、公知の乳化重合法などにより調製することができる。例えば、スチレン、α−メチルスチレン、メチルメタアクリレート等の疎水性単量体と、スチレンスルホン酸、ビニルトルエンスルホン酸、２−アクリルアミド−２−メチルプロパンスルホン酸、アクリル酸、メタクリル酸、イタコン酸、フマル酸、アクリロトリル、アクリルアミド、４−ビニルピリジン、Ｎ，Ｎ−ジメチルアミノエチルメタクリレート、マイレン酸のＮ，Ｎ−ジメチルアミノエチルメタクリレートモノエステル等の親水性単量体とを、過硫酸カリウム等を重合開始剤として添加した水媒体中においてソープフリー乳化重合すること等により、樹脂粒子のエマルションを得ることができる。また、重合開始剤及び界面活性剤添加した水中において各種のモノマーを乳化重合することによっても、樹脂粒子のエマルションを得ることができる。以下、樹脂粒子の具体的な製造例を示す。
【００２９】
（樹脂粒子の製造例）
３００ｍＬの４つ口フラスコに所定量のモノマー、乳化剤、及び蒸留水１００ｇを入れる。撹拌シール、撹拌棒、還流冷却管、セプタムラバー、及び窒素導入管を４つ口フラスコに取り付け、７０℃の恒温槽中にて３００ｒｐｍで撹拌しながら１時間窒素置換する。次いで、シリンジを用いて蒸留水１００ｇに溶解させた重合開始剤をフラスコ内に注入し、重合を開始する。重合の進行状況をゲルパーミエーションクロマトグラフィー（ＧＰＣ）及びＮＭＲでモニターリングし、重合反応を完結させる。遠心分離と蒸留水中への再分散とを繰り返すことにより、精製された樹脂粒子の水分散体を得る。精製された樹脂粒子の水分散体は、必要に応じて、エバポレーターや限外濾過などにより濃縮してもよい。
【００３０】
重合開始剤としては、通常のラジカル重合などで使用されるものを用いることができる。重合開始剤の具体例としては、過硫酸カリウム、２，２’−アゾビス（２−アミジノプロパン）ジヒドロクロライド等を挙げることができる。また、重合に際しては、重合開始剤以外にも界面活性剤、連鎖移動剤、中和剤等を用いることもできる。中和剤としては、アンモニア；水酸化ナトリウム、水酸化カリウム等の無機アルカリの水酸化物等が好ましい。乳化剤としては、ラウリル硫酸ナトリウム等のアニオン性界面活性剤、非イオン性界面活性剤、及び両性界面活性剤等を用いることができる。なお、乳化剤の添加量を調整すること等により、得られる樹脂粒子の粒径を制御することができる。また、連鎖移動剤の具体例としては、ジメチルキサントゲンジスルフィドやジイソブチルキサントゲンジスルフィド等のキサントゲン類、ｔ−ドデシルメルカプタン、ｎ−ドデシルメルカプタン、ｎ−オクチルメルカプタン、ジペンテン、インデン、１，４−シクロヘキサジエン、ジヒドロフラン、キサンテン等を挙げることができる。
【００３１】
樹脂粒子の体積平均粒子径は、８０ｎｍ以上２２０ｎｍ以下であることが好ましく、９０ｎｍ以上２１０ｎｍ以下であることがさらに好ましく、１００ｎｍ以上２００ｎｍ以下であることが特に好ましい。樹脂粒子の体積平均粒子径が８０ｎｍ未満である、或いは２２０ｎｍ超であると、小さ過ぎることによって凝集してしまったり、大き過ぎることで分散が十分にできなかったりする場合がある。このため、吐出安定性が十分に得られない場合がある。
【００３２】
液体組成物中の樹脂粒子の含有量は、液体組成物全質量を基準として、０．１質量％以上２０．０質量％以下であることが好ましく、０．５質量％以上１０．０質量％以下であることがさらに好ましい。樹脂粒子の含有量が０．１質量％未満であると、記録される画像の耐擦過性及び耐水性が十分に向上しない場合がある。一方、樹脂粒子の含有量が２０．０質量％を超えると、液体組成物の粘性が高くなりすぎる場合がある。
【００３３】
液体組成物を室温で定着させる場合には、樹脂粒子のガラス転移温度（Ｔｇ（℃））が２５℃以下であることが好ましく、０〜２０℃であることがさらに好ましい。また、所定の加熱温度（Ｔ１（℃））に加熱して液体組成物を定着させる場合には、樹脂粒子のガラス転移温度（Ｔｇ（℃））は、液体組成物の定着時の加熱温度（Ｔ１（℃））以下であることが好ましい。なお、加熱温度（Ｔ１）及び樹脂粒子のガラス転移温度（Ｔｇ）は、１５０℃以下であることが好ましく、１４０℃以下であることがさらに好ましい。加熱温度（Ｔ１）及び樹脂粒子のガラス転移温度（Ｔｇ）が１５０℃を超えると、エネルギー負荷が大きくなる傾向にある。
【００３４】
樹脂粒子のガラス転移温度（Ｔｇ）は、例えば、示差走査熱量計（ＤＳＣ）等の熱分析装置を使用する通常の方法に従って測定することができる。樹脂粒子のガラス転移温度（Ｔｇ）が、液体組成物の定着時の加熱温度（Ｔ１）以下であると、液体組成物中の樹脂粒子同士が定着時に融着し、連続膜の形成が助長される。このため、樹脂粒子を構成する樹脂同士の架橋反応も助長されるものと推測される。
【００３５】
（架橋剤）
液体組成物に含有される架橋剤は、ヒドラジド基又はセミカルバジド基を有する。この架橋剤を用いれば、熱や電子線等の外部エネルギーを付与しなくても、液体組成物のみで架橋反応させることができる。なお、熱や電子線等の外部エネルギーを付与する工程をさらに有する画像記録方法に用いてもよい。エネルギーをより節約しつつ高品位な画像を記録する観点からは、外部エネルギーを実質的に付与することなく架橋構造を形成させることが好ましい。なお、架橋剤は、２以上のヒドラジド基を有することが好ましい。
【００３６】
架橋剤の具体例としては、以下に示すものを挙げることができる。なお、以下に示す具体例において、「Ｐｈ」はフェニレン基を意味する。
【００３７】
Ｈ2Ｎ−ＮＨ−ＣＯ−(ＣＨ2)4−ＣＯ−ＮＨ−ＮＨ2
Ｈ2Ｎ−ＮＨ−ＣＯ−(ＣＨ2)5−ＣＯ−ＮＨ−ＮＨ2
Ｈ2Ｎ−ＮＨ−ＣＯ−(ＣＨ2)6−ＣＯ−ＮＨ−ＮＨ2
Ｈ2Ｎ−ＮＨ−ＣＯ−(ＣＨ2)7−ＣＯ−ＮＨ−ＮＨ2
Ｈ2Ｎ−ＮＨ−ＣＯ−(ＣＨ2)8−ＣＯ−ＮＨ−ＮＨ2
Ｈ2Ｎ−ＮＨ−ＣＯ−(ＣＨ2)9−ＣＯ−ＮＨ−ＮＨ2
Ｈ2Ｎ−ＮＨ−ＣＯ−(ＣＨ2)10−ＣＯ−ＮＨ−ＮＨ2
Ｈ2Ｎ−ＮＨ−ＣＯ−(ＣＨ2)11−ＣＯ−ＮＨ−ＮＨ2
Ｈ2Ｎ−ＮＨ−ＣＯ−(ＣＨ2)12−ＣＯ−ＮＨ−ＮＨ2
Ｈ2Ｎ−ＮＨ−ＣＯ−(ＣＨ2)13−ＣＯ−ＮＨ−ＮＨ2
Ｈ2Ｎ−ＮＨ−ＣＯ−(ＣＨ2)14−ＣＯ−ＮＨ−ＮＨ2
Ｈ2Ｎ−ＮＨ−ＣＯＮＨ−(ＣＨ2)4−ＮＨＣＯ−ＮＨ−ＮＨ2
Ｈ2Ｎ−ＮＨ−ＣＯＮＨ−(ＣＨ2)5−ＮＨＣＯ−ＮＨ−ＮＨ2
Ｈ2Ｎ−ＮＨ−ＣＯＮＨ−(ＣＨ2)6−ＮＨＣＯ−ＮＨ−ＮＨ2
Ｈ2Ｎ−ＮＨ−ＣＯＮＨ−(ＣＨ2)7−ＮＨＣＯ−ＮＨ−ＮＨ2
Ｈ2Ｎ−ＮＨ−ＣＯＮＨ−(ＣＨ2)8−ＮＨＣＯ−ＮＨ−ＮＨ2
Ｈ2Ｎ−ＮＨ−ＣＯＮＨ−(ＣＨ2)9−ＮＨＣＯ−ＮＨ−ＮＨ2
Ｈ2Ｎ−ＮＨ−ＣＯＮＨ−(ＣＨ2)10−ＮＨＣＯ−ＮＨ−ＮＨ2
Ｈ2Ｎ−ＮＨ−ＣＯＮＨ−(ＣＨ2)11−ＮＨＣＯ−ＮＨ−ＮＨ2
Ｈ2Ｎ−ＮＨ−ＣＯＮＨ−(ＣＨ2)12−ＮＨＣＯ−ＮＨ−ＮＨ2
Ｈ2Ｎ−ＮＨ−ＣＯＮＨ−(ＣＨ2)13−ＮＨＣＯ−ＮＨ−ＮＨ2
Ｈ2Ｎ−ＮＨ−ＣＯＮＨ−(ＣＨ2)14−ＮＨＣＯ−ＮＨ−ＮＨ2
【００３８】
さらに、上記の他、Ｈ2Ｎ−ＮＨ−ＣＯ−Ｐｈ−ＣＯ−ＮＨ−ＮＨ2で表されるフタル酸ジヒドラジド、イソフタル酸ジヒドラジド、及びテレフタル酸ジヒドラジド；Ｈ2Ｎ−ＮＨ−ＣＯＮＨ−Ｐｈ−ＮＨＣＯ−ＮＨ−ＮＨ2で表されるフタル酸ジセミカルバジミド、イソフタル酸ジセミカルバジミド、及びテレフタル酸ジセミカルバジミド；ポリアクリル酸アミドとヒドラジン一水和物との高分子反応より得られるポリアクリル酸ヒドラジド；アクリル酸クロライドとヒドラジン一水和物とのアシル化反応により得られた単量体を重合して得られるポリアクリル酸ヒドラジド；アクリル酸ヒドラジドを含む２種類以上の単量体からなるポリアクリル酸ヒドラジドの共重合体等を挙げることができる。
【００３９】
液体組成物中の架橋剤の含有量は、樹脂中のケトン基に対して、０．１当量以上２．０当量未満であることが好ましく、０．２当量以上１．５当量未満であることがさらに好ましい。液体組成物中の架橋剤の含有量が、樹脂中のケトン基に対して０．１当量未満又は２．０当量以上であると、架橋による効果が発現しにくくなる傾向にある。
【００４０】
（水性媒体）
本発明の液体組成物は水を含有する。さらに、水溶性有機溶剤を含有してもよい。水としては、イオン交換水（脱イオン水）を用いることが好ましい。水溶性有機溶剤としては、例えば、炭素数１乃至４のアルキルアルコール類、アミド類、ポリアルキレングリコール類、グリコール類、アルキレン基の炭素原子数が２乃至６のアルキレングリコール類、多価アルコール類、多価アルコールのアルキルエーテル類、含窒素化合物類などを挙げることができる。これらの水溶性有機溶剤は、１種又は２種以上を組み合わせて使用することができる。液体組成物中の水の含有量（質量％）は、液体組成物全質量を基準として、１０．０質量％以上９０．０質量％以下であることが好ましく、３０．０質量％以上８０．０質量％以下であることがさらに好ましい。また、液体組成物中の水溶性有機溶剤の含有量（質量％）は、液体組成物全質量を基準として、３．０質量％以上５０．０質量％以下であることが好ましく、３．０質量％以上４０．０質量％以下であることがさらに好ましい
【００４１】
（その他の成分）
本発明の液体組成物は、上記の成分以外にも必要に応じて、界面活性剤、ｐＨ調整剤、防錆剤、防腐剤、防黴剤、酸化防止剤、還元防止剤、蒸発促進剤、キレート化剤、及び上記の樹脂粒子以外の樹脂などの種々の添加剤を含有してもよい。このような添加剤の液体組成物中における含有量（質量％）は、液体組成物全質量を基準として、０．０５質量％以上１０．０質量％以下であることが好ましく、０．２質量％以上５．０質量％以下であることがさらに好ましい。
【００４２】
なかでも、ノニオン性界面活性剤を含有することが好ましい。ノニオン性界面活性剤としては、例えば、ポリオキシエチレンアルキルエーテル、アセチレングリコールのエチレンオキサイド付加物などを挙げることができる。液体組成物中の界面活性剤の含有量（質量％）は、液体組成物全質量を基準として、０．１質量％以上５質量％以下であることが好ましく、０．２質量％以上４質量％以下であることがさらに好ましく、０．３質量％以上３質量％以下であることが特に好ましい。
【００４３】
また、液体組成物のｐＨは、７以上１０以下であることが好ましい。液体組成物のｐＨは、ｐＨ調整剤を用いて調整することができる。なお、液体組成物のｐＨは２５℃における値であり、一般的なｐＨメータを用いて測定することができる。
【００４４】
＜液体カートリッジ＞
本発明の液体カートリッジは、液体組成物を収容する液体収容部を備える。そして、この液体収容部に収容された液体組成物が、上記で説明した本発明の液体組成物である。なお、本発明の液体カートリッジは、液体収容部と記録ヘッドを有するように構成された形態の液体カートリッジであってもよい。
【００４５】
＜セット＞
本発明のセットは、色材を含有するインク及び液体組成物を含む。そして、この液体組成物が、上記で説明した本発明の液体組成物である。以下、液体組成物とともに用いるインクを構成する成分について説明する。
【００４６】
（インク）
インクは色材を含有する。色材としては、公知の色材をいずれも用いることができる。色材の具体例としては、顔料や染料を挙げることができる。色材としては、顔料を用いることが好ましい。色材として顔料を含有するインクを用いると、得られる画像の耐擦過性や耐マーカー性が低くなりやすいが、本発明の液体組成物と組み合せて用いることで、画像の耐擦過性や耐マーカー性を向上させることができる。
【００４７】
顔料としては、公知の無機顔料や有機顔料をいずれも使用することができる。また、分散方法で分類すると、分散剤として樹脂を用いた樹脂分散タイプの顔料や、顔料の粒子表面に親水性基を導入した自己分散タイプの顔料（自己分散顔料）を用いることができる。なお、樹脂分散タイプの顔料としては、高分子分散剤を使用した樹脂分散顔料、顔料の粒子表面を樹脂で被覆したマイクロカプセル顔料、及び顔料の粒子表面に高分子を含む有機基が化学的に結合したポリマー結合型自己分散顔料などを挙げることができる。分散方法の異なる顔料を併用することも可能である。インク中の顔料の含有量（質量％）は、インク全質量を基準として、０．１質量％以上２０．０質量％以下であることが好ましく、１．０質量％以上１２．０質量％以下であることがさらに好ましい。
【００４８】
インクには、水、又は、水及び水溶性有機溶剤の混合溶媒である水性媒体を用いることができる。インク中の水溶性有機溶剤の含有量（質量％）は、インク全質量を基準として、３．０質量％以上５０．０質量％以下であることが好ましい。水溶性有機溶剤としては、液体組成物に使用可能なものとして挙げた水溶性有機溶剤と同様のものを使用することができる。水としては脱イオン水（イオン交換水）を用いることが好ましい。インク中の水の含有量（質量％）は、インク全質量を基準として、５０．０質量％以上９５．０質量％以下であることが好ましい。また、インクには、上記の液体組成物に使用可能なものとして挙げたその他の成分と同様のものを使用することができる。インクの色については特に限定されず、シアンインク、マゼンタインク、イエローインク、ブラックインクなどを用いることができる。
【００４９】
（反応液）
本発明のセットは、さらに、液体組成物に含有される樹脂粒子の会合状態を不安定化させる反応液を含むことが好ましい。反応液と組み合わせて用いられることで、樹脂粒子が不安定化して凝集するので、樹脂粒子によって形成される膜が強固になり、画像の耐擦過性や耐マーカー性をさらに向上させることができる。反応液には、例えば、樹脂粒子の会合状態を不安定化させ、樹脂粒子を凝集させる作用を有する反応剤が含有される。このような反応剤としては、多価金属イオン、酸性化合物、カチオン性化合物などを挙げることができる。なお、このような反応剤は、液体組成物には含有されないことが好ましい。
【００５０】
多価金属イオンとしては、二価以上の金属イオンであれば好適に用いることができる。二価の金属イオンとしては、ベリリウム、マグネシウム、カルシウム、ストロンチウム、バリウム、及びラジウムなどのアルカリ土類金属等を挙げることができる。三価以上の金属イオンとしては、アルミニウム、イットリウム、ジルコニウム、鉄やその他の遷移金属イオン等を挙げることができる。多価金属イオンは、例えば、水酸化物、塩化物、硝酸塩、硫酸塩などの塩の状態で反応液に添加することができる。添加された塩は、反応液中で解離してイオンを生ずる。
【００５１】
酸性化合物としては、メタンスルホン酸、クエン酸、アスコルビン酸、コハク酸、リンゴ酸、アスパラギン酸、グルタミン酸、ピルビン酸、Ｎ−（２−アセタミド）イミノジ酢酸、ビス（２−ヒドロキシエチル）イミノトリス（ヒドロキシメチル）メタン、２−モルホリノエタンスルホン酸などを挙げることができる。
【００５２】
カチオン性化合物としては、ポリアリルアミン、ビニルピロリドン−Ｎ，Ｎジメチルアミノエチルメタクリル酸共重合体硫酸塩、エチレンイミン、エピクロルヒドリン−ジメチルアミン重合物、ジメチルジアリルアンモニウムクロライド、ジシアンジアミド・ジエチレントリアミンアンモニウムクロライド、グアニジンホルムアルデヒドなどを挙げることができる。
【００５３】
反応液には、水、又は、水及び水溶性有機溶剤の混合溶媒である水性媒体を用いることができる。反応液中の水溶性有機溶剤の含有量（質量％）は、反応液全質量を基準として、５．０質量％以上６０．０質量％以下であることが好ましい。水溶性有機溶剤としては、液体組成物に使用可能なものとして挙げた水溶性有機溶剤と同様のものを使用することができる。水としては、脱イオン水（イオン交換水）を用いることが好ましい。反応液中の水の含有量（質量％）は、反応液全質量を基準として、４０．０質量％以上９５．０質量％以下であることが好ましい。また、反応液には、上記の液体組成物に使用可能なものとして挙げたその他の成分と同様のものを使用することができる。なお、２５℃における反応液の粘度は、１ｍＰａ・ｓ以上３０ｍＰａ・ｓ以下であることが好ましい。
【００５４】
反応液は、インクで記録した画像に影響を及ぼさないために、無色、乳白色、又は白色であることが好ましい。すなわち、反応液の４００ｎｍ乃至７８０ｎｍの波長域における最大吸光度Ａmaxと最小吸光度Ａminの比Ａmax／Ａminは、１．０以上２．０以下であることが好ましい。また、反応液は、記録媒体に付与された際に無色透明の膜を形成しうるものであることが好ましい。このような反応液は、色材を含有しないことが好ましい。
【００５５】
＜画像記録方法＞
本発明の画像記録方法は、記録媒体に色材を含有するインクを付与するインク付与工程（工程（Ａ））と、記録媒体に液体組成物を付与する液体組成物付与工程（工程（Ｂ））とを有する。そして、液体組成物付与工程で用いる液体組成物が、上記で説明した本発明の液体組成物である。本発明の画像記録方法は、液体組成物及びインクをインクジェット方式の記録ヘッドから吐出する画像記録方法、すなわち、インクジェット記録方法であることが好ましい。インクジェット方式としては、液体組成物及びインクに熱エネルギーを作用させて記録ヘッドの吐出口からインクを吐出させる方式が好ましい。なお、本発明における「記録」には、光沢紙や普通紙などの記録媒体に対して液体組成物を用いて記録する態様だけでなく、ガラス、プラスチック、フィルムなどの非浸透性の記録媒体に対して液体組成物を用いてプリントする態様が包含される。
【００５６】
本発明の画像記録方法においては、工程（Ａ）を工程（Ｂ）に先立って実施してもよく、工程（Ｂ）の後に工程（Ａ）を実施してもよい。但し、工程（Ｂ）の後に工程（Ａ）を実施すると、画像の耐擦過性及び耐マーカー性の向上効果がより大きくなるために好ましい。
【００５７】
また、本発明の画像記録方法は、さらに、前記液体組成物に含有される前記樹脂粒子の会合状態を不安定化させる反応液を付与する反応液付与工程（工程（Ｃ））を有することが好ましい。反応液を付与する手段としては、インクジェット方式やローラ塗布方式などを挙げることができる。工程（Ａ）と工程（Ｃ）は、いずれの工程を先に実施してもよいが、画像濃度及び定着性の向上の観点からは、工程（Ｃ）の後に工程（Ａ）を実施することが好ましい。反応液が付与された記録媒体に液体組成物が付与されることで、液体組成物に含まれる樹脂粒子が瞬時に不安定化して凝集するため、記録媒体への液体成分の浸透をより抑制することができるためである。
【００５８】
さらに、本発明の画像記録方法は、画像が記録された記録媒体をローラ等で加圧する定着工程を有することが好ましい。定着工程を実施することで、記録媒体に対する画像の定着性を高めることができる。また、定着の際に、画像が記録された記録媒体を加熱することが好ましい。具体的には、加熱したローラで記録媒体を加圧する方法を挙げることができる。
【００５９】
定着工程において記録媒体を加熱する場合には、液体組成物に含まれる樹脂粒子のガラス転移温度（Ｔｇ）以上の温度で加熱することが好ましい。定着時の加熱温度は１５０℃以下とすることが好ましく、１４０℃以下とすることがさらに好ましい。加熱方法としては、熱風加熱、放射加熱、伝導加熱などを挙げることができる。
【００６０】
（記録媒体）
記録媒体の種類は特に限定されず、従来使用されている普通紙、写真用紙、及び印刷用紙を好適に使用することができる。普通紙は、プリンタや複写機等で大量に使用されている、市販の上質紙、中質紙、ＰＰＣ用紙等のコピー用紙、及びボンド紙などである。写真用紙の具体例としては、以下商品名で、ＰＴ−１０１、ＰＲ−２０１、ＧＬ−１０１、ＳＧ−２０１、ＧＰ−５０１、ＰＲ−１０１（キヤノン製）等を挙げることができる。また、印刷用紙としては、塗工層を有するものと、有しないものがある。塗工層を有しない印刷用紙の具体例としては、以下商品名で、ＯＫ上質ＥＦ、ＯＫ上質紙（王子製紙製）等を挙げることができる。
【００６１】
塗工層は、紙の表面の美感や平滑さを高めるために、上質紙や中質紙の表面及び／又は裏面に塗布された塗料の層や、抄紙時に表層に形成された塗料の層である。経済産業省の「工業調査統計」や日本製紙連合会「紙・板紙統計年報」の「紙・板紙の品種分類表」によると、塗工層を有する印刷用紙は「印刷・情報用紙」のうちの塗工印刷用紙及び微塗工印刷用紙に分類される。塗工印刷用紙は、１ｍ2当り両面で約１５〜４０ｇの塗料が塗布されて形成された塗工層を有する。また、微塗工印刷用紙は、１ｍ2当り両面で約１２ｇ以下の塗料が塗布されて形成された塗工層を有する。なお、塗工印刷用紙は、塗料の塗布量や塗布後の表面処理の方法等の違いにより、アート紙、コート紙、軽量コート紙、その他（キャストコート紙、エンボス紙）等に分類される。また、表面の光沢感の違いにより、グロス系、マット系、及びダル系等に分類されることもある。
【００６２】
アート紙の具体例としては、以下商品名で、ＯＫウルトラアクアサテン、ＯＫ金藤、ＳＡ金藤、サテン金藤（以上、王子製紙製）；ハイパーピレーヌ、シルバーダイア（以上、日本製紙製）；グリーンユトリロ（以上、大王製紙製）；パールコート、ニューＶマット（以上、三菱製紙製）；雷鳥スーパーアート（中越パルプ製）；ハイマッキンレー（五條製紙製）、ＦＡ−ＰＲ１、ＦＡ−ＭＥ１（以上、キヤノン製）等を挙げることができる。コート紙の具体例としては、以下商品名で、ＯＫトップコート、ＯＫトップコートダル、ＯＫトップコートマット、ＯＫトリニティ、ＯＫカサブランカ（以上、王子製紙製）；オーロラコート、シルバーダイア、しらおいマット（以上、日本製紙製）；グリーンユトリロ（大王製紙製）；パールコート、ニューＶマット（以上、三菱製紙製）等を挙げることができる。
【００６３】
軽量コート紙の具体例としては、以下商品名で、ＯＫコートＬ（王子製紙製）；オーロラＬ、イースターＤＸ、ペガサス（以上、日本製紙製）；ユトリロコートＬ（大王製紙製）；パールコートＬ（三菱製紙製）；スーパーエミネ（中越パルプ製）；ドリームコート（丸住製紙製）等を挙げることができる。その他の塗工印刷用紙（キャストコート紙等）の具体例としては、以下商品名で、ミラーコートプラチナ、ＯＫクローム（以上、王子製紙製）；エスプリコート（日本製紙製）、ピカソコート（大王製紙製）等を挙げることができる。また、微塗工印刷用紙の具体例としては、以下商品名で、ＯＫエバーライト、ＯＫクリスタル、ＯＫプラナスホワイト（以上、王子製紙製）；ピレーヌＤＸ、オーロラＳ（以上、日本製紙製）等を挙げることができる。
【実施例】
【００６４】
以下、実施例及び比較例を挙げて本発明をさらに詳細に説明するが、本発明は、その要旨を超えない限り、下記の実施例によって何ら限定されるものではない。なお、成分量に関して「部」及び「％」と記載しているものは特に断らない限り質量基準である。
【００６５】
＜樹脂粒子分散体の調製＞
（樹脂粒子分散体Ａ）
前述の「樹脂粒子の製造例」の内容に準じて、モノマーとしてスチレン、ｎ−ブチルアクリレート、アクリル酸及びダイアセトンアクリルアミドを５：１２：３：１の質量比で用いるとともに、乳化剤としてドデシル硫酸ナトリウムを用いて重合を行った。重合後に精製及び濃縮して、固形分濃度１０％の樹脂粒子分散体Ａを得た。樹脂粒子の体積平均粒子径は２００ｎｍ、酸価は１０８ｍｇＫＯＨ／ｇ、及びガラス転移温度（Ｔｇ）は−４℃であった。
【００６６】
（樹脂粒子分散体Ｂ）
前述の「樹脂粒子の製造例」の内容に準じて、モノマーとしてスチレン、ｎ−ブチルアクリレート、アクリル酸及びダイアセトンアクリルアミドを６：１１：２：２の質量比で用いるとともに、乳化剤としてドデシル硫酸ナトリウムを用いて重合を行った。重合後に精製及び濃縮して、固形分濃度１０％の樹脂粒子分散体Ｂを得た。樹脂粒子の体積平均粒子径は２００ｎｍ、酸価は７０ｍｇＫＯＨ／ｇ、及びガラス転移温度（Ｔｇ）は０℃であった。
【００６７】
（樹脂粒子分散体Ｃ）
前述の「樹脂粒子の製造例」の内容に準じて、モノマーとしてスチレン、ｎ−ブチルアクリレート、アクリル酸及びダイアセトンアクリルアミドを１５：２：３：１の質量比で用いるとともに、乳化剤としてヘキサデシル硫酸ナトリウムを用いて重合を行った。重合後に精製及び濃縮して、固形分濃度１０％の樹脂粒子分散体Ｃを得た。樹脂粒子の体積平均粒子径は８０ｎｍ、酸価は１００ｍｇＫＯＨ／ｇ、及びガラス転移温度（Ｔｇ）は７４℃であった。
【００６８】
（樹脂粒子分散体Ｄ）
前述の「樹脂粒子の製造例」の内容に準じて、モノマーとしてスチレン、ｎ−ブチルアクリレート、アクリル酸及びダイアセトンアクリルアミドを１４：２：４：１の質量比で用いるとともに、乳化剤としてドデシル硫酸ナトリウムを用いて重合を行った。重合後に精製及び濃縮して、固形分濃度１０％の樹脂粒子分散体Ｄを得た。樹脂粒子の体積平均粒子径は２２０ｎｍ、酸価は１４８ｍｇＫＯＨ／ｇ、及びガラス転移温度（Ｔｇ）は７６℃であった。
【００６９】
（樹脂粒子分散体Ｅ）
前述の「樹脂粒子の製造例」の内容に準じて、モノマーとしてスチレン、ｎ−ブチルアクリレート、アクリル酸及びダイアセトンアクリルアミドを５：１０：４：２の質量比で用いるとともに、乳化剤としてドデシル硫酸ナトリウムを用いて重合を行った。重合後に精製及び濃縮して、固形分濃度１０％の樹脂粒子分散体Ｅを得た。樹脂粒子の体積平均粒子径は２００ｎｍ、酸価は１３８ｍｇＫＯＨ／ｇ、及びガラス転移温度（Ｔｇ）は６℃であった。
【００７０】
（樹脂粒子分散体Ｆ）
前述の「樹脂粒子の製造例」の内容に準じて、モノマーとしてスチレン、ｎ−ブチルアクリレート、アクリル酸及びダイアセトンアクリルアミドを１２：５：３：１の質量比で用いるとともに、乳化剤としてドデシル硫酸ナトリウムを用いて重合を行った。重合後に精製及び濃縮して、固形分濃度１０％の樹脂粒子分散体Ｆを得た。樹脂粒子の体積平均粒子径は２００ｎｍ、酸価は１０５ｍｇＫＯＨ／ｇ、及びガラス転移温度（Ｔｇ）は４５℃であった。
【００７１】
（樹脂粒子分散体Ｇ）
前述の「樹脂粒子の製造例」の内容に準じて、モノマーとしてスチレン、ｎ−ブチルアクリレート、アクリル酸及びダイアセトンアクリルアミドを１５．３：４：０．７：１の質量比で用いるとともに、乳化剤としてドデシル硫酸ナトリウムを用いて重合した。重合後に精製及び濃縮して、固形分濃度１０％の樹脂粒子分散体Ｇを得た。樹脂粒子の体積平均粒子径は２００ｎｍ、酸価は２５ｍｇＫＯＨ／ｇ、及びガラス転移温度（Ｔｇ）は５６℃であった。
【００７２】
（樹脂粒子分散体Ｈ）
前述の「樹脂粒子の製造例」の内容に準じて、モノマーとしてスチレン、ｎ−ブチルアクリレート、アクリル酸及びダイアセトンアクリルアミドを１８：１２：３：３の質量比で用いるとともに、乳化剤としてドデシル硫酸ナトリウムを用いて重合を行った。重合後に精製及び濃縮して、固形分濃度１０％の樹脂粒子分散体Ｈを得た。樹脂粒子の体積平均粒子径は２００ｎｍ、酸価は６５ｍｇＫＯＨ／ｇ、及びガラス転移温度（Ｔｇ）は２８℃であった。
【００７３】
（樹脂粒子分散体Ｉ）
前述の「樹脂粒子の製造例」の内容に準じて、モノマーとしてスチレン、ｎ−ブチルアクリレート、アクリル酸及びダイアセトンアクリルアミドを３：１２：３：３の質量比で用いるとともに、乳化剤としてドデシル硫酸ナトリウムを用いて重合を行った。重合後に精製及び濃縮して、固形分濃度１０％の樹脂粒子分散体Ｉを得た。樹脂粒子の体積平均粒子径は２００ｎｍ、酸価は１１５ｍｇＫＯＨ／ｇ、及びガラス転移温度（Ｔｇ）は−８℃であった。
【００７４】
（樹脂粒子分散体Ｊ）
前述の「樹脂粒子の製造例」の内容に準じて、モノマーとしてスチレン、ｎ−ブチルアクリレート、２−エチルヘキシルアクリレート、アクリル酸及びダイアセトンアクリルアミドを８：２：４：３：３の質量比で用いた。さらに、乳化剤としてドデシル硫酸ナトリウムを用いて重合を行った。重合後に精製及び濃縮して、固形分濃度１０％の樹脂粒子分散体Ｊを得た。樹脂粒子の体積平均粒子径は２００ｎｍ、酸価は１１８ｍｇＫＯＨ／ｇ、及びガラス転移温度（Ｔｇ）は３８℃であった。
【００７５】
（樹脂粒子分散体Ｋ）
前述の「樹脂粒子の製造例」の内容に準じて、モノマーとしてスチレン、ｎ−ブチルアクリレート、アクリル酸及びダイアセトンアクリルアミドを９：９：１．５：１．５の質量比で用いるとともに、乳化剤としてドデシル硫酸ナトリウムを用いて重合を行った。重合後に精製及び濃縮して、固形分濃度１０％の樹脂粒子分散体Ｋを得た。樹脂粒子の体積平均粒子径は２２０ｎｍ、酸価は５６ｍｇＫＯＨ／ｇ、及びガラス転移温度（Ｔｇ）は１６℃であった。
【００７６】
（樹脂粒子分散体Ｌ）
前述の「樹脂粒子の製造例」の内容に準じて、モノマーとしてスチレン、ｎ−ブチルアクリレート、アクリル酸及びダイアセトンアクリルアミドを８：８：３：２の質量比で用いるとともに、乳化剤としてドデシル硫酸ナトリウムを用いて重合を行った。重合後に精製及び濃縮して、固形分濃度１０％の樹脂粒子分散体Ｌを得た。樹脂粒子の体積平均粒子径は２３０ｎｍ、酸価は１０４ｍｇＫＯＨ／ｇ、及びガラス転移温度（Ｔｇ）は２０℃であった。
【００７７】
（樹脂粒子分散体Ｍ）
前述の「樹脂粒子の製造例」の内容に準じて、モノマーとしてスチレン、ｎ−ブチルアクリレート、アクリル酸及びダイアセトンアクリルアミドを８：８：３：２の質量比で用いるとともに、乳化剤としてヘキサデシル硫酸ナトリウムを用いて重合を行った。重合後に精製及び濃縮して、固形分濃度１０％の樹脂粒子分散体Ｍを得た。樹脂粒子の体積平均粒子径は７５ｎｍ、酸価は１０５ｍｇＫＯＨ／ｇ、及びガラス転移温度（Ｔｇ）は１８℃であった。
【００７８】
（樹脂粒子分散体Ｎ）
前述の「樹脂粒子の製造例」の内容に準じて、モノマーとしてスチレン、ｎ−ブチルアクリレート及びアクリル酸を６：１２：３の質量比で用いるとともに、乳化剤としてドデシル硫酸ナトリウムを用いて重合を行った。重合後に精製及び濃縮して、固形分濃度１０％の樹脂粒子分散体Ｎを得た。樹脂粒子の体積平均粒子径は２００ｎｍ、酸価は１１０ｍｇＫＯＨ／ｇ、及びガラス転移温度（Ｔｇ）は−１０℃であった。
【００７９】
（樹脂粒子分散体Ｏ）
前述の「樹脂粒子の製造例」の内容に準じて、モノマーとしてスチレン、ｎ−ブチルアクリレート、アクリル酸及びメチルビニルケトンを５：１２：３：１の質量比で用いるとともに、乳化剤としてドデシル硫酸ナトリウムを用いて重合を行った。重合後に精製及び濃縮して、固形分濃度１０％の樹脂粒子分散体Ｏを得た。樹脂粒子の体積平均粒子径は２００ｎｍ、酸価は１１０ｍｇＫＯＨ／ｇ、及びガラス転移温度（Ｔｇ）は−１５℃であった。
【００８０】
（樹脂粒子分散体Ｐ）
前述の「樹脂粒子の製造例」の内容に準じて、モノマーとしてスチレン、ｎ−ブチルアクリレート、ヒドロキシエチルアクリレート及びダイアセトンアクリルアミドを１２：５：３：１の質量比で用いた。さらに、乳化剤としてドデシル硫酸ナトリウムを用いて重合を行った。重合後に精製及び濃縮して、固形分濃度１０％の樹脂粒子分散体Ｐを得た。樹脂粒子の体積平均粒子径は２００ｎｍ、及びガラス転移温度（Ｔｇ）は４０℃であった。
【００８１】
（樹脂粒子分散体Ｑ）
前述の「樹脂粒子の製造例」の内容に準じて、モノマーとしてスチレン、アクリル酸及びメチルビニルケトンを１５：３：１の質量比で用いるとともに、乳化剤としてドデシル硫酸ナトリウムを用いて重合を行った。重合後に精製及び濃縮して、固形分濃度１０％の樹脂粒子分散体Ｑを得た。樹脂粒子の体積平均粒子径は８５ｎｍ、酸価は１２２ｍｇＫＯＨ／ｇ、及びガラス転移温度（Ｔｇ）は９８℃であった。
【００８２】
（樹脂粒子分散体Ｒ）
前述の「樹脂粒子の製造例」の内容に準じて、モノマーとしてスチレン、ｎ−ブチルアクリレート、アクリル酸及びダイアセトンアクリルアミドを６：５：７．５：３の質量比で用いるとともに、乳化剤としてドデシル硫酸ナトリウムを用いて重合を行った。重合後に精製及び濃縮して、固形分濃度１０％の樹脂粒子分散体Ｒを得た。樹脂粒子の体積平均粒子径は２００ｎｍ、酸価は２５０ｍｇＫＯＨ／ｇ、及びガラス転移温度（Ｔｇ）は４６℃であった。
【００８３】
（樹脂粒子分散体Ｓ）
前述の「樹脂粒子の製造例」の内容に準じて、モノマーとしてスチレン、ｎ−ブチルアクリレート、アクリル酸及びメチルビニルケトンを８：８：３：２の質量比で用いるとともに、乳化剤としてドデシル硫酸ナトリウムを用いて重合を行った。重合後に精製及び濃縮して、固形分濃度１０％の樹脂粒子分散体Ｓを得た。樹脂粒子の体積平均粒子径は２２０ｎｍ、酸価は１１０ｍｇＫＯＨ／ｇ、及びガラス転移温度（Ｔｇ）は１６℃であった。
【００８４】
（樹脂粒子分散体Ｔ）
前述の「樹脂粒子の製造例」の内容に準じて、モノマーとしてスチレン、ｎ−ブチルアクリレート、アクリル酸及びダイアセトンアクリルアミドを９：１０：０．６：１．４の質量比で用いるとともに、乳化剤としてドデシル硫酸ナトリウムを用いて重合した。重合後に精製及び濃縮して、固形分濃度１０％の樹脂粒子分散体Ｔを得た。樹脂粒子の体積平均粒子径は１８０ｎｍ、酸価は２３ｍｇＫＯＨ／ｇ、及びガラス転移温度（Ｔｇ）は５℃であった。
【００８５】
（樹脂粒子分散体Ｕ）
前述の「樹脂粒子の製造例」の内容に準じて、モノマーとしてスチレン、ｎ−ブチルアクリレート、アクリル酸及びダイアセトンアクリルアミドを５：９．９：４．１：２の質量比で用いるとともに、乳化剤としてドデシル硫酸ナトリウムを用いて重合を行った。重合後に精製及び濃縮して、固形分濃度１０％の樹脂粒子分散体Ｕを得た。樹脂粒子の体積平均粒子径は１８０ｎｍ、酸価は１５４ｍｇＫＯＨ／ｇ、及びガラス転移温度（Ｔｇ）は４℃であった。
【００８６】
（樹脂粒子分散体Ｖ）
撹拌棒、還流冷却管、滴下漏斗及び窒素導入管を備えた４つ口フラスコに、トリメチロールプロパン２０ｇ、ＤＭＳＯ  ２００ｍＬ、及び酢酸２ｇを入れ、撹拌しながら７０℃まで加熱した。その後水酸基に対して０．３当量のジケテンを滴下して４時間撹拌した。減圧下で溶媒を除去して、部分アセトアセチル化したトリメチロールプロパンを得た。
【００８７】
撹拌棒、還流冷却管、滴下漏斗及び窒素導入管を備えた４つ口フラスコに、得られた部分アセトアセチル化したトリメチロールプロパン２０ｇを入れた。さらに、２，２−ジメチロールプロピオン酸１０ｇ、ヘキサメチレンジイソシアナート１６ｇ、４，４−ジシクロヘキシルメタンジイソシアネート２４ｇ、及びＤＭＳＯ  ３００ｍＬを加え、１２０℃で８時間加熱撹拌した。その後、反応液を２Ｌの水中に滴下し、析出物したウレタン樹脂を濾別した。得られたウレタン樹脂をアンモニア水溶液中で分散機（商品名「クレアミックス」、エムテクニック製）を用いて乳化分散させた。限外濾過を行って過剰なアンモニアを濾別した後、濃縮して、固形分濃度８％の樹脂粒子分散体Ｖを得た。
【００８８】
＜ポリアクリル酸ヒドラジドの調製＞
数平均分子量約８，０００のポリアクリルアミド１０ｇと水２０ｍＬとを混合して得た水溶液に、ヒドラジン一水和物７．０ｇを加え、５０℃で１４時間撹拌して混合液を得た。得られた混合液を４００ｍＬのメタノール中に滴下し、生成した白色沈殿物を濾過して分取した後、乾燥して、ポリアクリル酸ヒドラジドを得た。ＮＭＲから算出したヒドラジド化率は５０％であった。
【００８９】
＜クリアインク（実施例１〜２３、比較例１〜１１）の調製＞
表１に示す種類の成分（合計１００部）を混合して１時間撹拌した後、孔径２．５μｍのフィルターでろ過して、クリアインク（インク１〜３４）を調製した。なお、水にはイオン交換水を用いた。また、表１に示す種類のｐＨ調整剤を用いて樹脂粒子を中和した。得られたクリアインクについて、４００ｎｍ乃至７８０ｎｍの波長域における最大吸光度Ａmaxと最小吸光度Ａminの比Ａmax／Ａminを測定したところ、いずれも１．０以上２．０以下の範囲内であった。表１中の略号等の意味を以下に示す。
「Ｇｌｙ」：グリセリン
「ＰＥＧ１０００」：ポリエチレングリコール（数平均分子量１，０００）
「ＰＥＧ６００」：ポリエチレングリコール（数平均分子量６００）
「ＤＥＧ」：ジエチレングリコール
「１２ＨＤ」：１，２−ヘキサンジオール
「アセチレノールＥＨ」：ノニオン界面活性剤の商品名（川研ファインケミカル製）
【００９０】
2015199780.tif 000004
【００９１】
＜クリアインク（インク１〜３４）の吐出性評価＞
調製したクリアインクをインクジェット記録装置（商品名「ＢＪＦ６００」、キヤノン製）のインクヘッド部に搭載した。このインクジェット記録装置を使用して、インクジェット用ＯＨＰシート（商品名「ＣＦ−１０２」、キヤノンマーケティングジャパン製）に１００％ｄｕｔｙのベタ画像を記録（印字）した。記録したベタ画像を観察し、以下に示す評価基準にしたがってクリアインクの吐出性を評価した。結果を表２に示す。
５：問題なく印字できる。
４：印字できていない部分（かすれ）が認められる。
３：印字できていない部分（かすれ）が多く認められる。
２：ほとんど印字できていない。
１：印字できていない。
【００９２】
2015199780.tif 000005
【００９３】
＜自己分散黒色顔料分散体Ａの調製＞
水１１ｇに濃塩酸１０ｇを溶かして得た溶液に、５℃に冷却した状態で４−アミノ−１，２−ベンゼンジカルボン酸３．０ｇを加えた。容器をアイスバスに入れて溶液を撹拌し、溶液の温度を常に１０℃以下に保った状態とし、５℃の水９ｇに亜硝酸ナトリウム３．６ｇを溶かして得た溶液を加えた。さらに１５分間撹拌後、比表面積が２２０ｍ2／ｇであり、ＤＢＰ吸油量が１０５ｍＬ／１００ｇであるカーボンブラック１２ｇを撹拌下で加え、１５分間撹拌してスラリーを得た。得られたスラリーをろ紙（商品名「標準用濾紙Ｎｏ．２」、アドバンテック製）でろ過した後、粒子を十分に水洗し、１１０℃のオーブンで乾燥させ、自己分散型のカーボンブラックを得た。水酸化ナトリウム水溶液を使用して得られた自己分散型のカーボンブラックをｐＨ７．５まで中和した。その後、限外濾過にて脱塩し、顔料濃度が１０％となるようにイオン交換水を加えて調整した。次いで、プレフィルター及び孔径１μｍのフィルターを併用して濾過し、その粒子表面に−Ｃ6Ｈ3−（ＣＯＯＮａ）2基が導入された自己分散顔料黒色顔料を含有する分散体（自己分散黒色顔料分散体Ａ）を得た。得られた自己分散黒色顔料分散体Ａ中の自己分散黒色顔料の体積平均粒子径は１２０ｎｍであった。
【００９４】
＜ブラックインク１の調製＞
下記の成分を各々混合し、十分撹拌した後、孔径３．０μｍのミクロフィルター（富士フイルム製）にて加圧濾過してブラックインク１を調製した。
・自己分散黒色顔料分散体Ａ                                ２０部
・グリセリン                                              １０部
・トリエチレングリコール                                    ５部
・アセチレノールＥ１００                                    １部
・イオン交換水                                            ６４部
【００９５】
＜画像の記録（１）＞
（実施例２４〜３９及び比較例１２〜２０）
ガラス転移温度が室温以下の樹脂からなる樹脂粒子を含有するクリアインクを使用して画像を記録した。具体的には、まず、塗布ローラを使用して以下に示す処方の反応液１を記録媒体に塗布した後、乾燥させた。次いで、ブラックインク１及びクリアインクをインクヘッド部に搭載したインクジェット記録装置（商品名「ＢＪＦ６００」、キヤノン製）を使用し、ブラックインク１でストライプ画像を印刷した後、クリアインクを全面に印字して画像を記録した。
［反応液１］
・クエン酸                                                    ３０部
・界面活性剤                                                    １部
（商品名「アセチレノールＥ１００」、川研ファインケミカル製）
・水                                                          ６９部
【００９６】
なお、記録媒体としては以下に示す種類の紙を使用した。そして、画像の評価は、各紙に記録した画像の評価の平均とした。
・普通紙（ＰＰＣ／ＢＪ共用紙）：商品名「オフィスプランナー紙」、「ＧＦ−５００」（キヤノンマーケティングジャパン製）
・写真用紙：商品名「ＰＲ−２０１」（キヤノンマーケティングジャパン製）
・非塗工印刷用紙：商品名「ＯＫ上質ＥＦ」、「ＯＫ上質紙」（王子製紙製）
・塗工印刷用紙：商品名「ＯＫ  プラナスホワイト」、「ＯＫ  トップコートプラス」、「ＯＫ金藤」（王子製紙製）
【００９７】
＜評価（１）＞
（にじみ）
記録した画像を観察し、以下に示す評価基準にしたがって画像のにじみを評価した。結果を表３に示す。
５：にじみが認められない。
４：にじみがほとんど認められない。
３：僅かににじみが認められる。
２：にじみが認められる。
１：多くのにじみが認められる。
ＮＤ：画像を記録することができず評価できない。
【００９８】
（耐擦過性）
シルボン紙を使用し、画像を手動で１０往復擦った。擦った後の画像を観察し、以下に示す評価基準にしたがって画像の耐擦過性を評価した。結果を表３に示す。
５：擦過の痕跡及び白地部分の発生が認められない。
４：擦過の痕跡が認められる。
３：僅かに白地部分発生が認められる。
２：白地部分発生が認められる。
１：白地部分発生が多く認められる。
ＮＤ：画像を記録することができず評価できない。
【００９９】
（耐水性）
画像に水を噴霧した後、シルボン紙を使用して画像を手動で１往復擦った。擦った後の画像を観察し、以下に示す評価基準にしたがって画像の耐水性を評価した。結果を表３に示す。
５：擦過の痕跡及び白地部分の発生が認められない。
４：擦過の痕跡が認められる。
３：僅かに白地部分発生が認められる。
２：白地部分発生が認められる。
１：白地部分発生が多く認められる。
ＮＤ：画像を記録することができず評価できない。
【０１００】
2015199780.tif 000006
【０１０１】
＜画像の記録（２）＞
（実施例４０〜６２及び比較例２１〜３２）
表１に示すクリアインク（インク１〜３４）を使用して画像を記録した。具体的には、まず、塗布ローラを使用して反応液１を記録媒体に塗布した後、乾燥させた。次いで、ブラックインク１及びクリアインクをインクヘッド部に搭載したインクジェット記録装置を使用し、ブラックインク１でストライプ画像を印刷した後、クリアインクを全面に印字して画像を記録した。
【０１０２】
なお、記録媒体としては以下に示す種類の紙を使用した。そして、画像の評価は、各紙に記録した画像の評価の平均とした。また、インクジェット記録装置としては、熱電対により温度制御可能な赤外線ランプ（加熱定着装置）を排紙トレイ部に取り付けたもの（商品名「ＢＪＦ６００」、キヤノン製）を使用した。そして、クリアインクを印字した後に１００℃に加熱して画像を定着させた。
・普通紙（ＰＰＣ／ＢＪ共用紙）：商品名「オフィスプランナー紙」、「ＧＦ−５００」（キヤノンマーケティングジャパン製）
・写真用紙：商品名「ＰＲ−２０１」（キヤノンマーケティングジャパン製）
・非塗工印刷用紙：商品名「ＯＫ上質ＥＦ」、「ＯＫ上質紙」（王子製紙製）
・塗工印刷用紙：商品名「ＯＫ  プラナスホワイト」、「ＯＫ  トップコートプラス」、「ＯＫ金藤」（王子製紙製）
【０１０３】
＜評価（２）＞
（にじみ）
記録した画像を観察し、以下に示す評価基準にしたがって画像のにじみを評価した。結果を表４に示す。
５：にじみが認められない。
４：にじみがほとんど認められない。
３：僅かににじみが認められる。
２：にじみが認められる。
１：多くのにじみが認められる。
ＮＤ：画像を記録することができず評価できない。
【０１０４】
（耐擦過性）
シルボン紙を使用し、画像を手動で２０往復擦った。擦った後の画像を観察し、以下に示す評価基準にしたがって画像の耐擦過性を評価した。結果を表４に示す。
５：擦過の痕跡及び白地部分の発生が認められない。
４：擦過の痕跡が認められる。
３：僅かに白地部分発生が認められる。
２：白地部分発生が認められる。
１：白地部分発生が多く認められる。
ＮＤ：画像を記録することができず評価できない。
【０１０５】
（耐水性）
画像に水を滴下した後、シルボン紙を使用して画像を手動で１往復擦った。擦った後の画像を観察し、以下に示す評価基準にしたがって画像の耐水性を評価した。結果を表４に示す。
５：擦過の痕跡及び白地部分の発生が認められない。
４：擦過の痕跡が認められる。
３：僅かに白地部分発生が認められる。
２：白地部分発生が認められる。
１：白地部分発生が多く認められる。
ＮＤ：画像を記録することができず評価できない。
【０１０６】
2015199780.tif 000007